(57)【要約】  Ａ）熱可塑性ポリアミド１９．９〜５９．９質量％、Ｂ）酸化アルミニウムもしくは酸化マグネシウム、又はそれらの混合物４０〜８０質量％、Ｃ）ニグロシン０．１〜２質量％、Ｄ）他の添加剤０〜２０質量％を含有し、その際Ａ）〜Ｄ）の質量百分率の合計が１００％である、熱可塑性成形材料。【特許請求の範囲】
【請求項１】
Ａ）熱可塑性ポリアミド１９．９〜５９．９質量％、
Ｂ）酸化アルミニウムもしくは酸化マグネシウム、又はそれらの混合物４０〜８０質量％、
Ｃ）ニグロシン０．１〜２質量％、
Ｄ）他の添加剤０〜２０質量％
を含有し、その際Ａ）〜Ｄ）の質量百分率の合計が１００％である、熱可塑性成形材料。
【請求項２】
成分Ｄ）として、含銅安定剤又は立体障害フェノール又はアミン安定剤及びそれらの混合物の群から選択される少なくとも１つの安定剤を含有する、請求項１に記載の熱可塑性成形材料。
【請求項３】
成分Ｂ）のアスペクト比が１０未満である、請求項１又は２に記載の熱可塑性成形材料。
【請求項４】
ＤＩＮ６６１３１に応じた成分Ｂ）のＢＥＴ表面積が、１４ｍ2／ｇ以下である、請求項１から３までのいずれか１項に記載の熱可塑性成形材料。
【請求項５】
成分Ｂ）の平均粒子直径（ｄ50）（ＩＳＯ１３３２０ＥＮに応じたレーザー粒度分析による）が、０．２〜２０μｍである、請求項１から４までのいずれか１項に記載の熱可塑性成形材料。
【請求項６】
成分Ａ）の粘度数（ＶＮ）が、７０〜１７０ｍｌ／ｇ（ＩＳＯ３０７に応じて）である、請求項１から５までのいずれか１項に記載の熱可塑性成形材料。
【請求項７】
他の成分Ｄ）として、Ａｌもしくはアルカリ金属もしくはアルカリ土類金属塩、又は炭素原子１０〜４４個を有する脂肪酸のエステルもしくはアミド、又はそれらの混合物の群から選択される滑剤が使用される、請求項１から５までのいずれか１項に記載の熱可塑性成形材料。
【請求項８】
前記含銅安定剤が、ハロゲン化Ｃｕである、請求項１から７までのいずれか１項に記載の熱可塑性成形材料。
【請求項９】
該含銅安定剤が、ＣｕＩと共にＫＩであり、その際存在するＫＩの量が、ＣｕＩに対して４倍のモル過剰量である、請求項１から８までのいずれか１項に記載の熱可塑性成形材料。
【請求項１０】
繊維、箔、又はあらゆるタイプの成形物の製造のための、請求項１から９までのいずれか１項に記載の熱可塑性成形材料の使用。
【請求項１１】
請求項１から９までのいずれか１項に記載の熱可塑性成形材料から得ることができる、繊維、箔、又はあらゆるタイプの成形物。
【発明の詳細な説明】
【技術分野】
【０００１】
本発明は、
Ａ）熱可塑性ポリアミド１９．９〜５９．９質量％、
Ｂ）酸化アルミニウムもしくは酸化マグネシウム、又はそれらの混合物４０〜８０質量％、
Ｃ）ニグロシン０．１〜２質量％、
Ｄ）他の添加剤０〜２０質量％
を含有し、その際Ａ）〜Ｄ）の質量百分率の合計が１００％である熱可塑性成形材料に関する。
【０００２】
さらに、本発明は、繊維、箔、又はあらゆるタイプの成形物の製造のための本発明による成形材料の使用に、及びこのように得ることができる成形物に関する。
【０００３】
ニグロシンの熱安定化させた強化ＰＡ組成物への添加は、例として、ＥＰ−Ａ８１３５６８号から公知である。ＭｇＯを含有する、又は酸化Ａｌを含有するＰＡ組成物は、ＪＰ−Ａ６３／２７０７６１号から公知である。
【０００４】
ポリマーの熱伝導性（ＴＣ）を、鉱物又は金属充填剤の添加によって増加させることができることが公知である。著しい効果を得るために、大量の充填剤の添加が必要であり、かつこのことは、前記組成物の加工性に対する、並びにそれらから得ることができる成形物の機械的特性及び表面品質に対する不利な効果がある。
【０００５】
従って、本発明の根底にある課題は、良好な加工性を有し、かつ、増加させた熱伝導性と良好な機械的特性（特に靭性）とを有する成形物へと加工されることができる成形材料を提供することであった。
【０００６】
従って、冒頭に定義された成形材料が、見出された。従属形式請求項は、好ましい実施態様を提供する。
【０００７】
本発明による成形材料は、成分Ａ）として、少なくとも１つのポリアミド１９．９〜５９．９質量％、有利には２０〜４９．８質量％、及び特に２７〜４９質量％を含有する。
【０００８】
本発明による成形材料のポリアミドの粘度数は、一般に、７０〜３５０ｍｌ／ｇ、有利には７０〜１７０ｍｌ／ｇであり、ＩＳＯ３０７に応じて、２５℃で９６％の濃度の硫酸中の０．５質量％の濃度の溶液から測定される。
【０００９】
分子量（質量平均）が少なくとも５０００である半結晶質又は非晶質の樹脂、例えば米国の特許明細書、２ ０７１ ２５０号、２ ０７１ ２５１号、２ １３０ ５２３号、２ １３０ ９４８号、２ ２４１ ３２２号、２ ３１２ ９６６号、２ ５１２ ６０６号、及び３ ３９３ ２１０号に記載されている樹脂が好ましい。
【００１０】
それらの例は、７〜１３個の環員を有するラクタム、例えばポリカプロラクタム、ポリカプリロラクタム、及びポリラウロラクタムから誘導されるポリアミド、並びにジカルボン酸とジアミンとの反応によって得られたポリアミドである。
【００１１】
使用されてよいジカルボン酸は、炭素原子６〜１２個、特に６〜１０個を有するアルカンジカルボン酸、及び芳香族ジカルボン酸である。単なる例として本明細書で挙げられる酸は、アジピン酸、アゼライン酸、セバシン酸、ドデカン二酸、並びにテレフタル酸及び／又はイソフタル酸である。
【００１２】
特に好適なジアミンは、炭素原子６〜１２個、特に６〜８個を有するアルカンジアミン、及びｍ−キシリレンジアミン、ジ（４−アミノフェニル）メタン、ジ（４−アミノシクロヘキシル）メタン、２，２−ジ（４−アミノフェニル）プロパン、２，２−ジ（４−アミノシクロヘキシル）プロパン、又は１，５−ジアミノ−２−メチルペンタンである。
【００１３】
好ましいポリアミドは、ポリヘキサメチレンアジパミド、ポリヘキサメチレンセバカミド、及びポリカプロラクタム、並びに特にカプロラクタムの構成単位５〜９５質量％の割合を有するナイロン−６／６，６−コポリアミドである。
【００１４】
他の好適なポリアミドは、ω−アミノアルキルニトリル、例えばアミノカプロニトリル（ＰＡ６）と、ヘキサメチレンジアミンを有するアジポジニトリル（ＰＡ６６）とから、例えばＤＥ−Ａ１０３１３６８１号、ＥＰ−Ａ１１９８４９１号及びＥＰ９２２０６５号において記載されているような、水の存在下での直接重合として知られている物によって得ることができる。
【００１５】
例として、高温で１，４−ジアミノブタンとアジピン酸との縮合によって得ることができるポリアミド（ナイロン４，６）も挙げられる。この構造のポリアミドのための製造方法は、例として、ＥＰ−Ａ ３８ ０９４号、ＥＰ−Ａ ３８ ５８２号及びＥＰ−Ａ ３９ ５２４号において記載されている。
【００１６】
他の好適な例は、２つ以上の前記のモノマーの共重合によって得ることができるポリアミド、及びあらゆる所望の混合比における２つ以上のポリアミドの混合物とのである。
【００１７】
特に有利であることが証明されている他のポリアミドは、半芳香族コポリアミド、例えばＰＡ６／６Ｔ及びＰＡ６６／６Ｔであり、その際それらのトリアミン含有率は、０．５質量％未満、有利には０．３質量％未満である（ＥＰ−Ａ ２９９ ４４４号を参照）。
【００１８】
ＥＰ−Ａ １２９ １９５号及び１２９ １９６号において記載されている方法を、低いトリアミン含有率を有する好ましい半芳香族コポリアミドを製造するために使用することができる。
【００１９】
広範囲ではない次のリストは、挙げられたポリアミドＡ）及び本発明の目的のための他のポリアミドＡ）を含有し、かつそのモノマーは、
ＡＢポリマー：
ＰＡ ４                    ピロリドン
ＰＡ ６                    ε−カプロラクタム
ＰＡ ７                    エタノラクタム
ＰＡ ８                    カプリロラクタム
ＰＡ ９                    ９−アミノペラルゴン酸
ＰＡ １１                  １１−アミノウンデカン酸
ＰＡ １２                  ラウロラクタム
ＡＡ／ＢＢポリマー：
ＰＡ ４６                  テトラメチレンジアミン、アジピン酸
ＰＡ ６６                  ヘキサメチレンジアミン、アジピン酸
ＰＡ ６９                  ヘキサメチレンジアミン、アゼライン酸
ＰＡ ６１０                ヘキサメチレンジアミン、セバシン酸
ＰＡ ６１２                ヘキサメチレンジアミン、デカンジカルボン酸
ＰＡ ６１３                ヘキサメチレンジアミン、ウンデカンジカルボン酸
ＰＡ １２１２              １，１２−ドデカンジアミン、デカンジカルボン酸
ＰＡ １３１３              １，１３−ジアミノトリデカン、ウンデカンジカルボン酸
ＰＡ ６Ｔ                  ヘキサメチレンジアミン、テレフタル酸
ＰＡ ＭＸＤ６              ｍ−キシリレンジアミン、アジピン酸
ＡＡ／ＢＢポリマー：
ＰＡ ６Ｉ                  ヘキサメチレンジアミン、イソフタル酸
ＰＡ ６−３−Ｔ            トリメチルヘキサメチレンジアミン、テレフタル酸
ＰＡ ６／６Ｔ              （ＰＡ ６及びＰＡ ６Ｔを参照）
ＰＡ ６／６６              （ＰＡ ６及びＰＡ ６６を参照）
ＰＡ ６／１２              （ＰＡ ６及びＰＡ １２を参照）
ＰＡ ６６／６／６１０      （ＰＡ ６６、ＰＡ ６及びＰＡ ６１０を参照）
ＰＡ ６Ｉ／６Ｔ            （ＰＡ ６Ｉ及びＰＡ ６Ｔを参照）
ＰＡ ＰＡＣＭ １２         ジアミノジシクロヘキシルメタン、ラウロラクタム
ＰＡ ６Ｉ／６Ｔ／ＰＡＣＭ  ＰＡ ６Ｉ／６Ｔと同様＋ジアミノジシクロヘキシルメタン
ＰＡ １２／ＭＡＣＭＩ      ラウロラクタム、ジメチルジアミノジシクロヘキシルメタン、イソフタル酸
ＰＡ １２／ＭＡＣＭＴ      ラウロラクタム、ジメチルジアミノジシクロヘキシルメタン、テレフタル酸
ＰＡ ＰＤＡ−Ｔ            フェニレンジアミン、テレフタル酸
である。
【００２０】
本発明によると、熱可塑性成形材料は、成分Ｂ）として、酸化Ａｌ又は酸化Ｍｇ、又はそれらの混合物４０〜８０質量％を含有する。本発明による成形材料におけるＢ）の割合は、有利には、５０〜７０質量％、及び特に５０〜６０質量％である。
【００２１】
好適な酸化物のアスペクト比は、有利には１０未満、有利には７．５未満、及び特に５未満である。
【００２２】
ＤＩＮ６６１３１に応じた好ましい酸化物のＢＥＴ表面積は、１４ｍ2／ｇ以下、有利には１０ｍ2／ｇ以下である。
【００２３】
好ましい平均粒子直径（ｄ50）は、ＩＳＯ１３３２０ＥＮに応じたレーザー粒度分析によれば、０．２〜２０μｍ、有利には０．３〜１５μｍ、及び特に０．３５〜１０μｍである。
【００２４】
このタイプの生成物は、例として、Ａｌｍａｔｉｓ社から市販されている。
【００２５】
本発明による成形材料は、成分Ｃ）として、ニグロシン０．１〜２質量％、有利には０．２〜１．５質量％、及び特に０．２５〜１質量％を含有する。
【００２６】
ニグロシンは、一般に、ウール染色及びウール捺染において、シルクの黒色染色において、及び革の、靴のクリームの、ワニスの、プラスチックの、焼き付けラッカーの、インク等の着色において、並びに顕微鏡染料として使用される、インジュリンに関連があり、かつ様々な形（水溶性、油溶性、アルコール溶性）をとる黒色の又は灰色のフェナジン染料（アジン染料）の群である。
【００２７】
ニグロシンは、金属鉄及びＦｅＣｌ3を用いて、ニトロベンゼン、アニリン及びアニリン塩酸塩の加熱によって工業的に得られる（名称は、ラテン語のＮｉｇｅｒ＝黒に由来する）。
【００２８】
成分Ｃ）を、遊離塩基の形で、或いは塩（例えば塩酸塩）の形で使用することができる。
【００２９】
ニグロシンに関するさらなる詳細は、例として電子百科事典Ｒｏｅｍｐｐオンライン、第２．８版、Ｔｈｉｅｍｅ−Ｖｅｒｌａｇ Ｓｔｕｔｔｇａｒｔ、２００６年において、キーワード"ニグロシン"で見出すことができる。
【００３０】
本発明による成形材料は、成分Ｄ）として、他の添加剤０〜２０質量％、有利には１０質量％までを含有することができる。
【００３１】
本発明による成形材料は、成分Ｄ）として、滑剤０〜３質量％、有利には０．０５〜３質量％、有利には０．１〜１．５質量％、及び特に０．１〜１質量％を含有することができる。
【００３２】
Ａｌ、アルカリ金属、もしくはアルカリ土類金属塩、又は炭素原子１０〜４４個、有利には炭素原子１４〜４４個を有する脂肪酸のエステルもしくはアミドが好ましい。
【００３３】
金属イオンは、有利には、アルカリ土類金属及びＡｌであり、その際、特にＣａ又はＭｇが好ましい。
【００３４】
好ましい金属塩は、ステアリン酸Ｃａ及びモンタン酸Ｃａ、並びにステアリン酸Ａｌである。
【００３５】
あらゆる望ましい混合比で種々の塩の混合物を使用することもできる。
【００３６】
カルボン酸は、一塩基性又は二塩基性でありうる。挙げられる例は、ペラルゴン酸、パルミチン酸、ラウリン酸、マルガリン酸、ドデカン二酸、ベヘン酸、並びに特に有利にはステアリン酸、カプリン酸、及びモンタン酸（炭素原子３０〜４０個を有する脂肪酸の混合物）である。
【００３７】
脂肪族アルコールは、一価〜四価でありうる。アルコールの例は、ｎ−ブタノール又はｎ−オクタノール、ステアリルアルコール、エチレングリコール、プロピレングリコール、ネオペンチルグリコール、ペンタエリトリトールであり、その際、グリセロール及びペンタエリトリトールが好ましい。
【００３８】
脂肪族アミンは、一〜三塩基性でありうる。その例は、ステアリルアミン、エチレンジアミン、プロピレンジアミン、ヘキサメチレンジアミン、ジ（６−アミノヘキシル）アミンであり、その際、エチレンジアミン及びヘキサメチレンジアミンが好ましい。好ましいエステル又はアミドは、相応するグリセロールジステアレート、グリセロールトリステアレート、エチレンジアミンジステアレート、グリセロールモノパルミテート、グリセロルトリラウレート、グリセロールモノベヘネート、及びペンタエリトリトールテトラステアレートである。
【００３９】
あらゆる望ましい混合比において、種々のエステルもしくはアミドの、又はエステルとアミドとの組み合わせの混合物を使用することもできる。
【００４０】
本発明による成形材料は、他の成分Ｄ）として、銅化合物、立体障害フェノール、立体障害脂肪族アミン、及び／もしくは芳香族アミンの群から選択された、熱安定剤もしくは酸化防止剤、又はそれらの混合物を含有することができる。
【００４１】
本発明による成形材料は、銅化合物、有利にはハロゲン化Ｃｕ（Ｉ）、特に１：４の比で、特にアルカリ金属ハロゲン化物、有利にはＫＩとの混合物の形の、又は立体障害フェノールのもしくはアミン安定剤又はそれらの混合物０．０５〜３質量％、有利には０．１〜１．５質量％、及び特に０．１〜１質量％、を含有することができる。
【００４２】
使用される一価の銅の好ましい塩は、酢酸第一銅、塩化第一銅、臭化第一銅及びヨウ化第一銅である。前記材料は、ポリアミドに対して、銅５〜５００ｐｐｍ、有利には１０〜２５０ｐｐｍの量で前記塩を含有する。
【００４３】
有利な特性は、特に、銅がポリアミド中で分子分布して存在する場合に得られる。これは、ポリアミドを含有し、一価の銅の塩を含有し、かつ均一固溶体の形でのアルカリ金属ハロゲン化物を含有する濃縮物が、成形材料に添加される場合に得られる。例として、典型的な濃縮物は、ポリアミド７９〜９５質量％、並びにヨウ化銅又は臭化銅及びヨウ化カリウムからなる混合物２１〜５質量％からなる。均一固溶体中の銅の濃縮物は、該固溶体の全質量に対して、０．３〜３質量％、特に０．５〜２質量％であり、かつヨウ化カリウムに対するヨウ化第一銅のモル比は、１〜１１．５、有利には１〜５である。
【００４４】
濃縮物のための好適なポリアミドは、ホモポリアミド及びコポリアミド、特にナイロン−６及びナイロン−６，６である。
【００４５】
好適な立体阻害フェノールは、原則として、フェノール構造を有し、かつフェノール環上で少なくとも１つの嵩高い基を有するあらゆる化合物である。
【００４６】
例として、式
【化１】
2009531493.tif 000002
［式中、Ｒ1及びＲ2は、アルキル基、置換されたアルキル基、又は置換されたトリアゾール基であり、その際遊離基Ｒ1及びＲ2は、同一又は異なり、かつＲ3は、アルキル基、置換されたアルキル基、アルコキシ基又は置換されたアミノ基である］で示される化合物を使用することができる。
【００４７】
挙げられたタイプの酸化防止剤は、例としてＤＥ−Ａ ２７ ０２ ６６１号（ＵＳ−Ａ ４ ３６０ ６１７号）において記載されている。
【００４８】
好ましい立体障害フェノールの他の基は、置換されたベンゼンカルボン酸に、特に置換されたベンゼンプロピオン酸に由来する物である。
【００４９】
このクラスからの特に好ましい化合物は、式
【化２】
2009531493.tif 000003
［式中、Ｒ4、Ｒ5、Ｒ7及びＲ8は、互いに独立して、それ自体が置換されてよいＣ1〜Ｃ8のアルキル基であり（それらの少なくとも１つが嵩高い基である）、かつＲ6が、炭素原子１〜１０個を有し、かつその主鎖がＣ−Ｏ結合を有してもよい、二価の脂肪族遊離基である］で示される化合物である。
【００５０】
この式に相応する好ましい化合物は、
【化３】
2009531493.tif 000004
である。
【００５１】
次の全ては、立体障害フェノールの例として挙げられることができる：
２，２’−メチレンビス（４−メチル−６−ｔｅｒｔ−ブチルフェノール）、１，６−ヘキサンジオールビス［３−（３，５−ジ−ｔｅｒｔ−ブチル−４−ヒドロキシフェニル）プロピオネート］、ペンタエリトリチルテトラキス［３−（３，５−ジ−ｔｅｒｔ−ブチル−４−ヒドロキシフェニル）プロピオネート］、ジステアリル３，５−ジ−ｔｅｒｔ−ブチル−４−ヒドロキシベンジルホスホネート、２，６，７−トリオキサ−１−ホスファビシクロ［２．２．２］オクト−４−イルメチル３，５−ジ−ｔｅｒｔ−ブチル−４−ヒドロキシヒドロシンナメート、３，５−ジ−ｔｅｒｔ−ブチル−４−ヒドロキシフェニル−３，５−ジステアリルチオトリアジルアミン、２−（２’−ヒドロキシ−３’−ヒドロキシ−３’，５’−ジ−ｔｅｒｔ−ブチルフェニル）−５−クロロベンゾトリアゾール、２，６−ジ−ｔｅｒｔ−ブチル−４−ヒドロキシメチルフェノール、１，３，５−トリメチル−２，４，６−トリス（３，５−ジ−ｔｅｒｔ−ブチル−４−ヒドロキシベンジル）ベンゼン、４，４’−メチレンビス（２，６−ジ−ｔｅｒｔ−ブチルフェノール）、３，５−ジ−ｔｅｒｔ−ブチル−４−ヒドロキシベンジルジメチルアミン。
【００５２】
特に効果を証明され、かつ従って有利に使用されている化合物は、２，２’−メチレンビス（４−メチル−６−ｔｅｒｔ−ブチルフェノール）、１，６−ヘキサンジオールビス（３，５−ジ−ｔｅｒｔ−ブチル−４−ヒドロキシフェニル］プロピオネート（Ｉｒｇａｎｏｘ（登録商標）２５９）、ペンタエリトリチルテトラキス［３−（３，５−ジ−ｔｅｒｔ−ブチル−４−ヒドロキシフェニル）プロピオネート］、及びＮ，Ｎ’−ヘキサメチレンビス−３，５−ジ−ｔｅｒｔ−ブチル−４−ヒドロキシヒドロシンナミド（Ｉｒｇａｎｏｘ（登録商標）１０９８）、並びに特に良好な安定性を有する、Ｃｉｂａ Ｇｅｉｇｙ社製の前記に記載されている生成物Ｉｒｇａｎｏｘ（登録商標）２４５である。
【００５３】
前記材料は、成形材料Ａ）〜Ｅ）の全質量に対して、個々に又は混合物の形で使用されてよいフェノール性酸化防止剤を０．０５〜３質量％、有利には０．１〜１．５質量％、特に０．１〜１質量％の量で含有する。
【００５４】
場合により、フェノールヒドロキシ基に対してオルト位において１つ以下の立体障害基を有する立体障害フェノールが、特に長時間にわたる拡散光における貯蔵に対する耐変色性を評価する場合に、特に有利であることが証明されている。
【００５５】
本発明による成形材料は、アミンの安定剤０〜３質量％、有利には０．０１〜２質量％、有利にはアミン安定剤０．０５〜１．５質量％を含有することができる。立体障害アミン化合物は、好ましい適性を有する。使用されることができる化合物の例は、式
【化４】
2009531493.tif 000005
［式中、
Ｒは、同一又は異なるアルキル基であり、
Ｒ’は、水素又はアルキル基であり、かつ
Ａは、場合により置換された２−又は３−員のアルキレン鎖である］の化合物である。
【００５６】
好ましい化合物は、２，２，６，６−テトラメチルピペリジンの誘導体、例えば、４−アセトキシ−２，２，６，６−テトラメチルピペリジン、４−ステアロイルオキシ−２，２，６，６−テトラメチルピペリジン、４−アリロイルオキシ−２，２，６，６−テトラメチルピペリジン、４−メトキシ−２，２，６，６−テトラメチルピペリジン、４−ベンゾイルオキシ−２，２，６，６−テトラメチルピペリジン、４−シクロヘキシルオキシ−２，２，６，６−テトラメチルピペリジン、４−フェノキシ−２，２，６，６−テトラメチルピペリジン、４−ベンゾキシ−２，２，６，６−テトラメチルピペリジン、４−（フェニルカルバモイルオキシ）−２，２，６，６−テトラメチルピペリジンである。
【００５７】
他の好適な化合物は、ビス（２，２，６，６−テトラメチル−４−ピペリジル）オキサレート、ビス（２，２，６，６−テトラメチル−４−ピペリジル）マロネート、ビス（２，２，６，６−テトラメチル−４−ピペリジル）アジペート、ビス（１，２，２，６，６−ペンタメチルピペリジル）セバセート、ビス（２，２，６，６−テトラメチル−４−ピペリジル）テレフタレート、１，２−ビス（２，２，６，６−テトラメチル−４−ピペリジルオキシ）エタン、ビス（２，２，６，６−テトラメチル−４−ピペリジル）ヘキサメチレン１，６−ジカルバメート、ビス（１−メチル−２，２，６，６−テトラメチル−４−ジピペリジル）アジペート、及びトリス（２，２，６，６−テトラメチル−４−ピペリジル）ベンゼン−１，３，５−トリカルボキシレートである。
【００５８】
特に良好な安定性を有する他の化合物は、さらに比較的高分子量のピペリジン誘導体、例えば特に良好な安定性を有する４−ヒドロキシ−２，２，６，６−テトラメチル−７−ピペリジニルエタノールとのジメチルスクシネートポリマー、又はポリ−６−（１，１，３，３−テトラメチル−ブチル）アミノ−１，３，５−トリアジン−２，４−ジイル（２，２，６，６−テトラメチル−４−ピペリジニル）イミノ−１，６−ヘキサンジイル（２，２，６，６−テトラメチル−１４−ピペリジニル）イミノであり、ビス（２，２，６，６−テトラメチル−４−ピペリジル）セバセートも好適である。
【００５９】
このタイプの化合物は、Ｔｉｎｕｖｉｎ（登録商標）又はＣｈｉｍａｓｏｒｂ（登録商標）（Ｃｉｂａ Ｓｐｅｚｉａｌｉｔａｅｔｅｎｃｈｅｍｉｅ ＧｍｂＨの登録商標）の名称で市販されている。
【００６０】
挙げられる他の特に好ましいアミン化合物は、ＢＡＳＦ ＡＧ社製のＵｖｉｎｕｌ（登録商標）４０４９ Ｈ：
【化５】
2009531493.tif 000006
である。
【００６１】
本発明によって使用されうる他の特に好ましい安定剤の例は、第二級芳香族アミンに基づく安定剤、例えばフェニレンジアミンとアセトンとから誘導される付加体（Ｎａｕｇａｒｄ（登録商標）Ａ）、フェニレンジアミンとリノレンとから誘導される付加体、Ｎａｕｇａｒｄ（登録商標）４４５（ＩＩ）、Ｎ，Ｎ’−ジナフチル−ｐ−フェニレンジアミン（ＩＩＩ）、Ｎ−フェニル−Ｎ’−シクロヘキシル−ｐ−フェニレンジアミン（ＩＶ）、又はそれらの２つ以上の混合物である。
【化６】
2009531493.tif 000007
【００６２】
他の通常の添加剤Ｄ）は、例として、弾性重合体（しばしば強化剤、エラストマー又はゴムとも呼ばれる）１０質量％まで、有利には１〜５質量％の量である。
【００６３】
前記弾性重合体は、有利には、少なくとも２つの次のモノマー：エチレン、プロピレン、ブタジエン、イソブテン、イソプレン、クロロプレン、ビニルアセテート、スチレン、アクリロニトリル、並びにアルコール成分中で炭素原子１〜１８個を有するアクリレート及び／又はメタクリレートからなる、非常に一般的なコポリマーである。
【００６４】
このタイプのポリマーは、例えば、Ｈｏｕｂｅｎ−Ｗｅｙｌ、Ｍｅｔｈｏｄｅｎ ｄｅｒ ｏｒｇａｎｉｓｃｈｅｎ Ｃｈｅｍｉｅ、１４／１巻（Ｇｅｏｒｇ−Ｔｈｉｅｍｅ−Ｖｅｒｌａｇ、Ｓｔｕｔｔｇａｒｔ、ドイツ、１９６１）、３９２〜４０６頁において、及びＣ．Ｂ．Ｂｕｃｋｎａｌｌによる研究論文、"Ｔｏｕｇｈｅｎｅｄ Ｐｌａｓｔｉｃｓ"（Ａｐｐｌｉｅｄ Ｓｃｉｅｎｃｅ Ｐｕｂｌｉｓｈｅｒｓ、Ｌｏｎｄｏｎ、ＵＫ、１９７７）において記載されている。
【００６５】
前記エラストマーのいくつかの好ましいタイプを、以下に記載する。
【００６６】
かかるエラストマーの好ましいタイプは、エチレン−プロピレン（ＥＰＭ）及びエチレン−プロピレン−ジエン（ＥＰＤＭ）ゴムとして公知の物である。
【００６７】
一般に、ＥＰＭゴムは、残存の二重結合を殆ど有さないのに対して、ＥＰＤＭゴムは、炭素原子１００個につき二重結合１〜２０個を有してよい。
【００６８】
ＥＰＤＭゴムのためのジエンモノマーの挙げられる例は、共役ジエン、例えばイソプレン及びブタジエン、炭素原子５〜２５個を有する非共役ジエン、例えば１，４−ペンタジエン、１，４−ヘキサジエン、１，５−ヘキサジエン、２，５−ジメチル−１，５−ヘキサジエン及び１，４−オクタジエン、環状ジエン、例えばシクロペンタジエン、シクロヘキサジエン、シクロオクタジエン及びジシクロペンタジエン、並びにアルケニルノルボルネン、例えば５−エチリデン−２−ノルボルネン、５−ブチリデン−２−ノルボルネン、２−メタリル−５−ノルボルネン及び２−イソプロペニル−５−ノルボルネン、並びにトリシクロジエン、例えば３−メチル−トリシクロ［５．２．１．０．２．６］−３，８−デカジエン、並びにそれらの混合物である。１，５−ヘキサジエン、５−エチリデンノルボルネン及びジシクロペンタジエンが好ましい。前記のＥＰＤＭゴムのジエン含有率は、ゴムの全質量に対して、有利には０．５〜５０質量％、特に１〜８質量％である。
【００６９】
ＥＰＭ及びＥＰＤＭゴムは、有利には、反応性カルボン酸で、又はそれらの誘導体でグラフトされていてもよい。それらの例は、アクリル酸、メタクリル酸及びそれらの誘導体、例えばグリシジル（メタ）アクリレート、並びに無水マレイン酸である。
【００７０】
エチレンとアクリル酸及び／又はメタクリル酸、並びに／又は前記酸のエステルとのコポリマーは、好ましいゴムの他の群である。該ゴムは、ジカルボン酸、例えばマレイン酸及びフマル酸、又はそれら酸の誘導体、例えばエステル及び無水物、並びに／又はエポキシ基を含有するモノマーを含有してもよい。ジカルボン酸誘導体を含有するか、又はエポキシ基を含有するそれらのモノマーは、有利には、モノマー混合物に、ジカルボン酸基及び／又はエポキシ基を含有し、かつ一般式Ｉ、ＩＩ、ＩＩＩ又はＩＶ
【化７】
2009531493.tif 000008
［式中、Ｒ1〜Ｒ9は、水素、又は炭素原子１〜６個を有するアルキル基であり、及びｍは、０〜２０の整数であり、ｇは、０〜１０の整数であり、かつｐは、０〜５の整数である］を有するモノマーを添加することによって、ゴムに取り込まれる。
【００７１】
Ｒ1〜Ｒ9は、有利には、水素であり、その際、ｍは、０又は１であり、かつｇは、１である。相応の化合物は、マレイン酸、フマル酸、無水マレイン酸、アリルグリシジルエーテル及びビニルグリシジルエーテルである。
【００７２】
式Ｉ、ＩＩ及びＩＶの好ましい化合物は、マレイン酸、無水マレイン酸、並びにエポキシ基を含有する（メタ）アクリレート、例えばグリシジルアクリレート及びグリシジルメタクリレート、並びに第三級アルコールとのエステル、例えばｔｅｒｔ−ブチルアクリレートである。後者は遊離カルボキシ基を有さないが、それらの性質は遊離酸の性質に近く、かつ従ってそれらは、潜在性のカルボキシ基を有するモノマーと呼ばれる。
【００７３】
コポリマーは、有利には、エチレン５０〜９８質量％、エポキシ基及び／又はメタクリル酸を含有するモノマー並びに／又は無水物基を含有するモノマー０．１〜２０質量％からなり、その際、残量は、（メタ）アクリレートである。
【００７４】
エチレン５０〜９８質量％、特に５５〜９５質量％、
グリシジルアクリレート及び／又はグリシジルメタクリレート、（メタ）アクリル酸、並びに／又は無水マレイン酸０．１〜４０質量％、特に０．３〜２０質量％、かつ
ｎ−ブチルアクリレート及び／又は２−エチルヘキシルアクリレート１〜４５質量％、特に５〜４０質量％からなるコポリマーが、特に好ましい。
【００７５】
他の好ましい（メタ）アクリレートは、メチル、エチル、プロピル、イソブチル及びｔｅｒｔ−ブチルエステルである。
【００７６】
それらに加えて、使用されてよいコモノマーは、ビニルエステル及びビニルエーテルである。
【００７７】
前記のエチレンコポリマーは、それ自体公知の方法によって、有利には、高圧及び高温でのランダム共重合によって製造されてよい。適切な方法は、よく知られている。
【００７８】
他の好ましいエラストマーは、エマルションポリマーであり、その製造は、例えば、Ｂｌａｃｋｌｅｙによる研究論文"Ｅｍｕｌｓｉｏｎ Ｐｏｌｙｍｅｒｉｚａｔｉｏｎ"において記載されている。使用されうる乳化剤及び触媒は、それ自体公知である。
【００７９】
原則として、均一的に構築されたエラストマー、或いは殻構造を有するエラストマーを使用することができる。殻タイプの構造は、個々のモノマーの添加の順序によって決定される。ポリマーの形態は、この添加の順序によっても影響される。
【００８０】
単なる例として、エラストマーのゴム断片の製造のための、本明細書で挙げられるモノマーは、メタクリレート、ブタジエン及びイソプレンに相応する、アクリレート、例えばｎ−ブチルアクリレート及び２−エチルヘキシルアクリレート、並びにそれらの混合物である。それらのモノマーは、他のモノマー、例えばスチレン、アクリロニトリル、ビニルエーテルと、及び他のアクリレート又はメタクリレート、例えばメチルメタクリレート、メチルアクリレート、エチルアクリレートもしくはプロピルアクリレートと共重合されてよい。
【００８１】
エラストマーの軟質の又はゴムの相（０℃未満のガラス転移温度を有する）は、中核、外被又は中間の殻（２より多くの殻を有するエラストマーの構造の場合において）であってよい。１つより多くの殻を有するエラストマーは、ゴム相からなる１つより多くの殻を有してもよい。
【００８２】
エラストマーの構造中に、ゴム相に加えて、１つ以上の硬質成分（２０℃より高いガラス転移温度を有する）が含まれる場合に、該硬質成分は、一般に、主なモノマーとして、スチレン、アクリロニトリル、メタクリロニトリル、α−メチルスチレン、ｐ−メチルスチレン、又はアクリレートもしくはメタクリレート、例えばメチルアクリレート、エチルアクリレートもしくはメチルメタクリレートを重合させることにより製造される。それらに加えて、比較的小さい割合の他のコモノマーを使用することも可能である。
【００８３】
いくつかの場合において、それらの表面に反応性基を有するエマルションポリマーを使用するのが有利であることが証明された。このタイプの基の例は、エポキシ基、カルボキシ基、潜在性カルボキシ基、アミノ基及びアミド基、並びに一般式
【化８】
2009531493.tif 000009
［式中、置換基は、次のように定義されてよい：
Ｒ10は、水素、又はＣ1〜Ｃ4のアルキル基であり、
Ｒ11は、水素、又はＣ1〜Ｃ8のアルキル基もしくはアリール基、特にフェニルであり、
Ｒ12は、水素、Ｃ1〜Ｃ10のアルキル基、Ｃ6〜Ｃ12のアリール基、又は−ＯＲ13であり、
Ｒ13は、適切な場合に、Ｏを含有する基による、もしくはＮを含有する基による置換を有しうる、Ｃ1〜Ｃ8のアルキル基又はＣ6〜Ｃ12のアリール基であり、
Ｘは、化学結合、Ｃ1〜Ｃ10のアルキレン基、又はＣ6〜Ｃ12のアリーレン基、又は
【化９】
2009531493.tif 000010
であり、
Ｙは、Ｏ−Ｚ又はＮＨ−Ｚであり、かつ
Ｚは、Ｃ1〜Ｃ10のアルキレン基又はＣ6〜Ｃ12のアリーレン基である］で示されるモノマーの併用によって導入されてよい官能基でもある。
【００８４】
ＥＰ−Ａ ２０８ １８７号において記載されているグラフトモノマーは、表面での反応性基を導入するためにも適している。
【００８５】
挙げられる他の例は、アクリルアミド、メタクリルアミド、並びに置換されたアクリレート又はメタクリレート、例えば（Ｎ−ｔｅｒｔ−ブチルアミノ）エチルメタクリレート、（Ｎ，Ｎ−ジメチルアミノ）エチルアクリレート、（Ｎ，Ｎ−ジメチルアミノ）メチルアクリレート及び（Ｎ，Ｎ−ジエチルアミノ）エチルアクリレートである。
【００８６】
ゴム相の粒子は、架橋されていてもよい。架橋性モノマーの例は、１，３−ブタジエン、ジビニルベンゼン、ジアリルフタレート、及びジヒドロジシクロペンタジエニルアクリレート、並びにＥＰ−Ａ ５０ ２６５号において記載されている化合物である。
【００８７】
グラフト結合モノマーとして公知のモノマー、すなわち、重合中に種々の比で反応する２つ以上の重合可能な二重結合を有するモノマーを使用することも可能である。少なくとも１つの反応性基は、他のモノマーとほぼ同一の速度で重合するが、一方で他の１つ又は複数の反応性基は、例えば、極めてよりゆっくりと重合する、このタイプの化合物の使用が好ましい。種々の重合速度は、ゴム中の不飽和二重結合の一定の割合を引き起こす。そして他の相がこのタイプのゴム上にグラフトされる場合に、ゴム中に存在する少なくともいくつかの二重結合が、グラフトモノマーと反応して、化学結合を形成する。すなわち、グラフトされた相は、グラフト基材に対する化学結合の少なくともいくつかの割合を有する。
【００８８】
このタイプのグラフト結合モノマーの例は、アリル基を含有するモノマー、特にエチレン性不飽和カルボン酸のアリルエステル、例えばアリルアクリレート、アリルメタクリレート、ジアリルマレエート、ジアリルフマレート及びジアリルイタコネート、並びに前記ジカルボン酸の相応するモノアリル化合物である。それらに加えて、広く様々な他の好適なグラフト結合モノマーが存在する。さらなる詳細については、ここでは、例えばＵＳ−Ａ ４ １４８ ８４６号を参照できる。
【００８９】
強化ポリマー中の前記架橋モノマーの割合は、一般に、強化ポリマーに対して、５質量％まで、有利には３質量％以下である。
【００９０】
いくつかの好ましいエマルションポリマーは、以下で挙げられている。最初に、本明細書で、中核を有し及び少なくとも１つの外殻を有し、かつ以下の構成を有するグラフトポリマーが挙げられる：
【表１】
2009531493.tif 000011
【００９１】
１つ以上の殻を有する構造のグラフトポリマーの代わりとして、１，３−ブタジエン、イソピレン、及びｎ−ブチルアクリレート、又はそれらのコポリマーからなる、均一の、すなわち単殻のエラストマーを使用することも可能である。それらの生成物も、架橋性モノマーの又は反応性基を有するモノマーの併用によって製造されてよい。
【００９２】
好ましいエマルションポリマーの例は、ｎ−ブチルアクリレート−（メタ）アクリル酸コポリマー、ｎ−ブチルアクリレート−グリシジルアクリレートもしくはｎ−ブチルアクリレート−グリシジルメタクリレートコポリマー、ｎ−ブチルアクリレートからなるか、もしくはブタジエンを基礎とする内殻を有し、かつ前記のコポリマーからなる外被を有するグラフトポリマー、並びにエチレンと反応性基を供給するコモノマーとのコポリマーである。
【００９３】
記載されているエラストマーは、他の従来の方法によって、例えば懸濁重合によって製造することもできる。
【００９４】
ＤＥ−Ａ ３７ ２５ ５７６号、ＥＰ−Ａ ２３５ ６９０号、ＤＥ−Ａ ３８ ００ ６０３号、及びＥＰ−Ａ ３１９ ２９０号に記載されているようなシリコーンゴムも好ましい。
【００９５】
もちろん、前記で挙げられたゴムのタイプの混合物を使用することも可能である。
【００９６】
挙げられる繊維状又は粒状充填剤Ｄ）は、カーボン繊維、ガラス繊維、ガラスビーズ、非晶質シリカ、ケイ酸カルシウム、メタケイ酸カルシウム、炭酸マグネシウム、カオリン、チョーク、粉末石英、雲母、硫酸バリウム及び長石であり、２０質量％まで、特に１〜１５質量％の量で使用される。
【００９７】
挙げられる好ましい繊維状充填剤は、カーボン繊維、アラミド繊維及びチタン酸カリウム繊維であり、かつ特に、Ｅガラスの形でのガラス繊維が好ましい。それらは、粗紡として、又はチョップトガラスの市販の形で使用されてよい。
【００９８】
該繊維状充填剤は、熱可塑性物質との相容性を改良するためにシラン化合物で表面前処理されていてよい。
【００９９】
好適なシラン化合物は、一般式：
【化１０】
2009531493.tif 000012
［式中、Ｘは、
【化１１】
2009531493.tif 000013
であり、
ｎは、２〜１０、有利には３〜４の整数であり、
ｍは、１〜５、有利には１〜２の整数であり、
ｋは、１〜３、有利には１の整数である］を有する。
【０１００】
好ましいシラン化合物は、アミノプロピルトリメトキシシラン、アミノブチルトリメトキシシラン、アミノプロピルトリエトキシシラン及びアミノブチルトリエトキシシラン、並びに置換基Ｘとしてグリシジル基を含有する相応のシランでもある。
【０１０１】
一般に表面被覆のために使用されるシラン化合物の量は、０．０１〜２質量％、有利には０．０２５〜１．０質量％、及び特に０．０５〜０．５質量％（繊維状充填剤に対して）である。
【０１０２】
針状の鉱物充填剤も、好適である。
【０１０３】
本発明の目的のために、針状の鉱物充填剤は、強度に顕出された針状の特徴を有する鉱物充填剤である。一例は、針状珪灰石である。有利には、該鉱物は、Ｌ／Ｄ（長さ対直径）比８：１〜３５：１、有利には８：１〜１１：１を有する。該鉱物充填剤は、適宜、前記のシラン化合物で前処理されていてよいが、しかしその前処理は、必須ではない。
【０１０４】
挙げられる他の充填剤は、カオリン、焼成カオリン、珪灰石、タルク及びチョーク、並びに層状の又は針状のナノ充填剤であり、その際、それらの量は、有利には０．１〜１０％である。この目的のために好まれる物質は、ベーマイト、ベントナイト、モンモリロナイト、バーミキュライト、ヘクトライト、及びラポナイトである。層状ナノ充填剤は、先行技術の方法によって有機的に改質され、それらに有機バインダーとの良好な相容性が付与される。本発明によるナノ組成物への層状又は針状のナノ充填剤の添加は、機械的強度のさらなる増加を与える。
【０１０５】
本発明の熱可塑性成形材料は、成分Ｄ）として、通常の加工助剤、例えば安定剤、酸化抑制剤、熱による分解及び紫外光による分解を妨げるための作用剤、滑剤及び離型剤、着色剤、例えば染料及び顔料、成核剤、可塑剤、難燃剤等を含有してよい。
【０１０６】
酸化抑制剤及び熱安定剤の挙げられる例は、熱可塑性成形材料の質量に対して１質量％までの濃度での、立体障害フェノール及び他のアミン（例えばＴＡＤ）、ヒドロキノン、前記の群の種々の置換された部分、並びにそれらの混合物である。
【０１０７】
挙げられてよく、かつ一般に成形材料に対して２質量％までの量で使用されるＵＶ安定剤は、種々の置換されたレソルシノール、サリチレート、ベンゾトリアゾール及びベンゾフェノンである。
【０１０８】
添加されてよい着色剤は、無機顔料、例えば二酸化チタン、ウルトラマリンブルー、酸化鉄、及びカーボンブラック及び／又はグラファイト、並びに有機顔料、例えばフタロシアニン、キナクリドン及びペリレン、並びに染料、例えばニグロシン及びアントラキノンである。
【０１０９】
使用されてよい成核剤は、フェニルホスフィン酸ナトリウム、アルミナ、シリカ及び有利にはタルクである。
【０１１０】
本発明による熱可塑性成形材料は、それ自体公知の方法によって、通常の混合装置、例えばスクリュー押出機、ブラベンダーミキサー又はバンバリーミキサー中で出発成分を混合し、そしてそれらを押出成形することによって製造されてよい。そして、その押出物は、冷却され、かつ微粉砕されてよい。それぞれの成分を予備混合し、そして別々に及び／又は同様に混合物中に残りの出発材料を添加することも可能である。混合温度は、一般に、２３０〜３２０℃である。
【０１１１】
別の好ましい方法において、成分Ｂ）及びＣ）、並びに適宜、Ｄ）を、プレポリマーと混合し、化合し、そして造粒することができる。得られたペレットは、不活性ガス下で、連続して又は回分式で、成分Ａ）の融点未満の温度で、所望の粘度に達するまで固相縮合される。
【０１１２】
本発明による熱可塑性成形材料は、良好な流動性と共に良好な機械的特性、及び著しく改良された熱伝導性を特徴とする。
【０１１３】
前記成形材料は、繊維の、箔の、又はあらゆるタイプの成形物の製造のために好適である。いくつかの好ましい実施例を、以下で記載する。
【０１１４】
記載されている成形材料は、熱源からの熱の放散を改良するために好適である。
【０１１５】
放散された熱は、電気モジュールからの電力損、或いは加熱素子によって計画的に発生させた熱であってよい。
【０１１６】
電力損を有する電気モジュールには、例えばＣＰＵ、抵抗器、ＩＣ、バッテリー、蓄圧器、モーター、コイル、継電器、ダイオード、導体路（ｃｏｎｄｕｃｔｏｒ ｔｒａｃｋ）等がある。
【０１１７】
熱の放散は、熱を、源、例として成形材料から、環境（気体、液体、固体）へ放出することができるために、熱源と成形材料との接点の最大熱交換率を要求する。接点の性質を改良するために、熱伝導ペーストとして公知の物質を使用することも可能である。最適な熱除去機能は、成形材料を熱源の周囲に注入した場合に得られる。
【０１１８】
成形材料は、熱交換器の製造のためにも好適である。通常、比較的熱い媒体（気体、液体）が熱交換器を導通し、そしてこの過程において、壁を介して比較的冷たい媒体（大抵、気体又は液体）へ熱を放出する。それらの装置の例は、家庭用の加熱器又は車のラジエータである。記載されている成形材料の熱交換器の製造に対する適性に関しては、熱が移動する方向は重要ではなく、かつ熱い及び／もしくは冷たい媒体が、活発に循環されるのか、又は自然対流を受けるのかどうかは、重要ではない。しかしながら、当該の媒体間の熱交換は、大抵、活発な循環によって、使用される壁材料に関係なく改良される。
【０１１９】
実施例
次の成分を使用した。
【０１２０】
成分Ａ／１：
ＩＳＯ３０７に応じて、２５℃で９６質量％の濃度の硫酸中の０．５質量％の濃度の溶液から測定された、粘度数ＶＮが１２５ｍｌ／ｇであったナイロン−６，６（その際使用された材料は、ＢＡＳＦ ＡＧ社製のＵｌｔｒａｍｉｄ（登録商標）Ａ２４である）
【０１２１】
成分Ａ／２：
ＶＮが７５ｍｌ／ｇであったＰＡ ６６（ＢＡＳＦ ＡＧ社製のＵｌｔｒａｍｉｄ（登録商標）Ａ１５）
【０１２２】
成分Ｂ：
Ｂ／１  酸化アルミニウムＣＬ４４００ ＦＧ：９９．８％Ａｌ2Ｏ3、ＢＥＴ表面積０．６ｍ2／ｇ、Ｄ５０ ５．６μｍ
Ｂ／２  酸化アルミニウムＣＴ１０ ＳＧ：９９．５５％Ａｌ2Ｏ3、ＢＥＴ表面積１３ｍ2／ｇ、Ｄ５０ ３μｍ
Ｂ／３  酸化アルミニウムＡ１６ ＳＧ：９９．８％Ａｌ2Ｏ3、ＢＥＴ表面積８．９ｍ2／ｇ、Ｄ５０ ０．４μｍ
Ｂ／４  酸化アルミニウムＰ３０：９９％Ａｌ2Ｏ3、ＢＥＴ表面積１３ｍ2／ｇ、Ｄ５０ １０μｍ
【０１２３】
成分Ｃ：
Ｌａｎｘｅｓｓ社から市販されている製品、Ｎｉｇｒｏｓｉｎ Ｂａｓｅ ＢＡ（＝Ｃ．Ｉ． Ｓｏｌｖｅｎｔ Ｂｌａｃｋ ７）
【０１２４】
成分Ｄ／１
ＣｕＩ／ＫＩ（モル比１：４）
【０１２５】
成分Ｄ／２
Ｆｌｅｘａｍｉｎ：ジフェニルアミドとアセトン／ホルムアルデヒドから誘導された縮合物約６５％、及び４，４’−ジフェニル−ｐ−フェニレンジアミン約３５％
【０１２６】
成分Ｄ／３
Ｅｘｘｏｎ Ｍｏｂｉｌｅ Ｃｈｅｍｉｃａｌｓ社製のＥｘｘｅｌｏｒ（登録商標）ＶＡ １８３０：無水マレイン酸約１％で改質させたエチレン−プロピレンコポリマー（プロピレン約５３％）
【０１２７】
成分Ｄ／４
カーボンブラック３３質量％とポリエチレン６７質量％を有するカーボンブラックマスターバッチ
【０１２８】
成分Ｄ／５
ステアリン酸Ｃａ
【０１２９】
成分Ｄ／６
エチレンビスステアリルアミド
【０１３０】
成形材料を、流量１０ｋｇ／ｈ及び約２８０℃での均一な温度プロフィールを有するＺＳＫ３０中で製造した。成分Ｂ）を、２回の供給点でＡ）の溶融物に添加した。
【０１３１】
次の試験を実施した：
ＩＳＯ５２７に応じた引張試験、
耐衝撃性（シャルピー １ｌ Ｕ）：ＩＳＯ１７９−１
ＶＮ：ＩＳＯ３０７に応じた９６％濃度の硫酸におけるｃ＝５ｇ／ｌ、
スパイラルフロー：ＢＡＳＦ法：溶融温度２７５℃、金型温度８０℃、２ｍｍの高さのスパイラルフロー、射出圧１０００ｂａｒ、
熱伝導性：Ｎｅｔｚｓｃｈ社製のＬＦＡ ４４７装置を使用するレーザーフラッシュ法、
表面品質：
射出成形プラークの目視検査に対する主観的な評価（溶融温度２７５℃、金型温度８０℃）
＋：全く／殆ど認識できない充填剤の浸出
○：認識できる充填剤の浸出
−：非常に著しい充填剤の浸出
ＤＩＮ６６１３１に応じたＢＥＴ
ＩＳＯ１３３２０ＥＮに応じたレーザー粒度分析によるｄ50／ｄ90
【０１３２】
成形材料の構成及び試験の結果は、表中で与えられる。
【０１３３】
【表２−１】
2009531493.tif 000014
【表２−２】
2009531493.tif 000015
【国際調査報告】
2009531493.tif 000016
2009531493.tif 000017
2009531493.tif 000018
2009531493.tif 000019